ЭЛЕМЕНТ АБРАЗИВНОГО МАТЕРИАЛА ДЛЯ ВИБРАЦИОННОЙ ФИНИШНОЙ ОБРАБОТКИ И СПОСОБ ЕГО ФОРМИРОВАНИЯ

1. Элемент абразивного материала для вибрационной финишной обработки, имеющий по меньшей мере одну часть, содержащую расстеклованный материал.
2. Элемент по п.1, который дополнительно имеет часть, содержащую главным образом аморфный материал.
3. Элемент по п.1, который содержит диоксид кремния.
4. Элемент по п.1, в котором объем части в виде расстеклованного материала лежит в диапазоне ориентировочно от 1% до 100%.
5. Элемент по п.4, в котором объем части в виде расстеклованного материала лежит в диапазоне ориентировочно от 20% до 80%.
6. Элемент по п.1, имеющий самый большой размер в диапазоне ориентировочно от 5 мм до 80 мм.
7. Элемент по п.6, имеющий самый большой размер в диапазоне ориентировочно от 5 до 50 мм.
8. Элемент по п.7, имеющий самый большой размер в диапазоне ориентировочно от 10 до 40 мм.
9. Элемент по п.1, конфигурация которого соответствует по меньшей мере одной конфигурации, выбранной из группы, в которую входят прямоугольный параллелепипед, эллипсоид, призма, конус, четырехгранник, пирамида, многогранник и сфера.
10. Элемент по п.1, который содержит или включает в себя множество пустот, образованных, например, за счет газовых пузырьков, а преимущественно воздушных пузырьков.
11. Элемент по п.10, в котором пустоты главным образом равномерно диспергированы в объеме элемента.
12. Элемент по п.10, в котором пустоты имеются по меньшей мере в поверхностном слое элемента.
13. Элемент по п.12, в котором пустоты открыты в поверхностном слое, так что они имеют острые кромки на поверхности.
14. Элемент по п.12, в котором пустоты открыты на поверхности, за счет чего образуются резервуары для жидкого материала для финишной обработки, который может быть использован в процессе вибрационной финишной обработки
15. Элемент по п.10, в котором пустоты имеют номинальный диаметр в диапазоне ориентировочно от 50 нм до 5 мм, преимущественно ориентировочно от 1 мкм до 1 мм, предпочтительнее ориентировочно от 10 мкм до 500 мкм, а еще лучше ориентировочно от 100 мкм до 500 мкм.
16. Элемент по п.1, содержащий множество областей кристаллического материала на свободной поверхности элемента.
17. Элемент по п.1, который в основном содержит аморфный стекломатериал и кристаллизованный стекломатериал.
18. Элемент по п.1, который содержит аморфный стекломатериал и кристаллизованный стекломатериал.
19. Элемент по п.17, в котором кристаллизованный стекломатериал имеет форму частиц, диспергированных в аморфном стекломатериале.
20. Элемент по п.17, в котором аморфный стекломатериал имеет форму частиц, диспергированных в кристаллизованном стекломатериале.
21. Элемент по п.1, состоящий главным образом из по меньшей мере частично расстеклованного материала, а преимущественно из стекломатериала.
22. Элемент по п.1, имеющий значение твердости около 5.5 единиц по Моосу.
23. Способ формирования элемента абразивного материала для финишной обработки, который включает в себя следующие операции:
использование по меньшей мере одного куска материала, имеющего порцию стекла; и
проведение термообработки по меньшей мере одного указанного куска, чтобы образовать твердый литой компонент, имеющий по меньшей мере один участок, содержащий расстеклованный материал.
24. Способ по п.23, в котором используют множество кусков материала.
25. Способ по п.24, в котором куски материала содержат стекольный бой.
26. Способ по п.24 или 25, в котором множество кусков материала имеют средний размер в диапазоне ориентировочно до 4 мм.
27. Способ по п.26, в котором множество кусков материала имеют средний размер в диапазоне ориентировочно от 4 мм до 2 мм.
28. Способ по п.26, в котором множество кусков материала имеют средний размер в диапазоне ориентировочно от 3 мм до 1 мм.
29. Способ по п.26, в котором множество кусков материала имеют средний размер в диапазоне ориентировочно от 1,5 мм до 0,75 мм.
30. Способ по п.26, в котором множество кусков материала имеют средний размер в диапазоне ориентировочно от 1,5 мм до 500 мкм.
31. Способ по п.26, в котором множество кусков материала имеют средний размер в диапазоне ориентировочно до 100 мкм.
32. Способ по п.23, в котором литой компонент содержит аморфный стекломатериал.
33. Способ по п.23, который дополнительно включает в себя операцию резки литого компонента, чтобы образовать множество элементов абразивного материала для финишной обработки.
34. Способ по п.23, в котором операцию термообработки по меньшей мере одного куска проводят ранее операции введения по меньшей мере одного куска в литейную форму, причем литейная форма имеет конфигурацию, соответствующую конфигурации элемента абразивного материала для финишной обработки.
35. Способ по п.34, в котором операцию термообработки проводят ранее операции введения по меньшей мере одного куска в одну из множества литейных форм, образованных в лотке.
36. Способ по п.23, при помощи которого образуют элемент абразивного материала для финишной обработки, который имеет по меньшей мере одну конфигурацию, выбранную из группы, в которую входят прямоугольный параллелепипед, эллипсоид, призма, конус, четырехгранник, пирамида, многогранник и сфера.
37. Способ по п.36, в котором элемент абразивного материала для финишной обработки образуют в виде конуса, имеющего угол конусности в диапазоне ориентировочно от 30° до 120°.
38. Способ по п.37, в котором элемент абразивного материала для финишной обработки образуют в виде конуса, имеющего угол конусности, выбранный из группы, в которую входят 30°, 60°, 90° и 120°.
39. Способ по п.23, в котором термообработка представляет собой операцию нагревания до температуры в диапазоне ориентировочно от 700°С до 1100°С.
40. Способ по п.39, в котором термообработка представляет собой операцию нагревания до температуры в диапазоне ориентировочно от 800°С до 1000°С.
41. Способ по п.40, в котором термообработка представляет собой операцию нагревания до температуры в диапазоне ориентировочно от 850°С до 950°С, преимущественно ориентировочно от 900°С до 920°, а предпочтительнее ориентировочно до 900°С.
42. Способ по одному из пп.39-41, в котором термообработка представляет собой операцию нагревания до температуры в диапазоне ориентировочно от 700°С до 1100°С в течение времени ориентировочно от 1 ч до 3 ч, преимущественно, ориентировочно от 700°С до 950°С, предпочтительнее ориентировочно 900°С до 920°С, а еще лучше ориентировочно до 900°С.
43. Способ по п.42, в котором термообработка представляет собой операцию нагревания до температуры в диапазоне ориентировочно от 700°С до 1100°С в течение времени около 2 ч, преимущественно ориентировочно от 700°С до 950°С, предпочтительнее ориентировочно от 900°С до 920°, а еще лучше ориентировочно до 900°С.
44. Способ по п.23, в котором термообработка включает в себя операцию термообработки по меньшей мере одного куска для расплавления по меньшей мере части указанного по меньшей мере одного куска; и затем
проведение операции охлаждения, чтобы образовать твердый литой компонент, имеющий по меньшей мере часть, содержащую расстеклованный материал.
45. Способ по п.23, при котором получают элемент абразивного материала для финишной обработки, имеющий значение твердости около 5.5 единиц по Моосу.
46. Способ реформирования по меньшей мере одного элемента абразивного материала для финишной обработки, который включает в себя следующие операции:
использование по меньшей мере одного элемента абразивного материала для финишной обработки по одному из пп.1-22;
осуществление термообработки; и затем
осуществление охлаждения, чтобы образовать твердый литой компонент, содержащий расстеклованный материал.
47. Способ по п.46, в котором операция использования по меньшей мере одного элемента абразивного материала для финишной обработки дополнительно содержит операцию разлома по меньшей мере одного элемента абразивного материала для финишной обработки, чтобы за счет этого образовать множество кусков материала.
48. Способ по п.47, в котором за операцией разлома по меньшей мере одного элемента абразивного материала для финишной обработки следует операция введения множества полученных кусков материала в форму.
49. Элемент абразивного материала для финишной обработки по одному из пп.1-22, в комбинации с составом для обезжиривания и/или с полировальной пастой.
50. Способ финишной обработки изделия, который включает в себя следующие операции:
использование множества элементов абразивного материала для финишной обработки по одному из пп.1-22; и
создание условий для соударения множества элементов абразивного материала для финишной обработки с изделием, чтобы за счет этого уменьшить поверхностную шероховатость изделия.
51. Способ по п.50, который дополнительно предусматривает использование по меньшей мере одного средства, выбранного из группы, в которую входят состав для обезжиривания, чистящее средство и полировальная паста, для дополнительного снижения поверхностной шероховатости изделия.